(57)【要約】【構成】本発明の生地処理組成物は、約０．１重量％〜約１０．０重量％の架橋剤、約０．１重量％〜約５．０重量％のポリオレフィン、約０．１重量％〜約０．５重量％の湿潤剤、約０．０重量％〜約８．０重量％のアミノ官能性シリコーン、約０．０重量％〜約６．０重量％のイオン化剤、約０．０重量％〜約２．０重量％の触媒からなり、残部は担体からなる。組成物ｐＨは約２．０〜約４．０で、組成物中に少なくともアミノ官能性シリコーンおよび／またはイオン化剤を配合する。【選択図】図３
2008516102.tif 000002
【特許請求の範囲】
【請求項１】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合したことを特徴とする生地処理組成物。
【請求項２】
上記架橋剤については、ポリカルボン酸、低分子量ポリマレイン酸、マレイン酸と他の単量体との共重合体、クエン酸、ブタンテトラカルボン酸およびこれらの混合物からなる群から選択し、そして上記ポリオレフィンについては、ポリエチレン、ポリプロピレンおよびこれらの混合物からなる群から選択する請求項１記載の組成物。
【請求項３】
上記アミノ官能性シリコーンがイオン化性で、アミン基をもつシリコーンポリマーおよびこれらの混合物からなる群から選択される請求項１記載の組成物。
【請求項４】
上記触媒については、次亜燐酸ナトリウム、燐酸ナトリウム、水酸化ナトリウム、炭酸ナトリウムおよびこれらの混合物からなる群から選択する請求項１記載の組成物。
【請求項５】
上記イオン化剤については、塩化コリン、他の反応性第四化合物およびこれらの混合物からなる群から選択する請求項１記載の組成物。
【請求項６】
上記湿潤剤については、ノニオン系表面活性剤、アニオン系表面活性剤およびこれらの混合物からなる群から選択する請求項１記載の組成物。
【請求項７】
上記担体については、水、空気、アルコール、他の水溶性化合物およびこれらの（水を含む、あるいは含まない）混合物から選択する請求項１記載の組成物。
【請求項８】
重量％において、
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にあることを特徴とする生地処理組成物。
【請求項９】
上記架橋剤については、ポリカルボン酸、低分子量ポリマレイン酸、マレイン酸と他の単量体との共重合体、クエン酸、ブタンテトラカルボン酸、多官能性ブロック化イソシアネート、多官能性エポキシドおよびこれらの混合物からなる群から選択し、そして上記ポリオレフィンについては、ポリエチレン、ポリプロピレンおよびこれらの混合物からなる群から選択する請求項８記載の組成物。
【請求項１０】
上記アミノ官能性シリコーンがイオン化性で、アミン基をもつ各種シリコーンポリマーおよびこれらの混合物からなる群から選択される請求項８記載の組成物。
【請求項１１】
上記触媒については、次亜燐酸ナトリウム、燐酸ナトリウム、水酸化ナトリウム、炭酸ナトリウムおよびこれらの混合物からなる群から選択する請求項８記載の組成物。
【請求項１２】
上記イオン化剤については、塩化コリン、他の反応性第四化合物およびこれらの混合物からなる群から選択する請求項８記載の組成物。
【請求項１３】
上記湿潤剤については、ノニオン系表面活性剤、アニオン系表面活性剤およびこれらの混合物からなる群から選択する請求項８記載の組成物。
【請求項１４】
担体については、水、空気、アルコール、他の水溶性化合物およびこれらの（水を含む、あるいは含まない）混合物から選択する請求項８記載の組成物。
【請求項１５】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合した生地処理組成物で処理した生地素材からなることを特徴とする高機能生地。
【請求項１６】
上記生地素材が非繊維素系合成素材である請求項１５記載の高機能生地。
【請求項１７】
上記生地素材については、ナイロン、ポリエステル、エラストマー、アクリルおよびこれらの混合物を含む非繊維素系合成素材からなる群から選択する請求項１５記載の高機能生地。
【請求項１８】
上記生地が、上記非繊維素系合成素材を配合した天然繊維を有する請求項１７記載の高機能生地。
【請求項１９】
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にある生地処理組成物で処理した生地素材からなることを特徴とする高機能生地。
【請求項２０】
上記生地素材が非繊維素系合成素材である請求項１９記載の高機能生地。
【請求項２１】
上記生地素材については、ナイロン、ポリエステル、エラストマー、アクリルおよびこれらの混合物を含む非繊維素系合成素材からなる群から選択する請求項１９記載の高機能生地。
【請求項２２】
上記生地が、上記非繊維素系合成素材を配合した天然繊維を有する請求項２１記載の高機能生地。
【請求項２３】
さらに、フィルター素材の層を含む請求項１５記載の高機能生地。
【請求項２４】
さらに、フィルター素材の層を含む請求項１９記載の高機能生地。
【請求項２５】
さらに、活性炭素を含有するフィルター素材の層を含む請求項１５記載の高機能生地。
【請求項２６】
さらに、活性炭素を含有するフィルター素材の層を含む請求項１９記載の高機能生地。
【請求項２７】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合した生地処理組成物で生地素材を処理することからなることを特徴とする高機能生地の製造方法。
【請求項２８】
上記処理工程で、上記組成物で上記生地素材を処理し、上記組成物を乾燥し、上記生地素材上で上記組成物を硬化する請求項２７記載の方法。
【請求項２９】
重量％において、
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にある生地処理組成物で生地素材を処理することからなることを特徴とする高機能生地の製造方法。
【請求項３０】
上記処理工程で、上記組成物で上記生地素材を処理し、上記組成物を乾燥し、上記生地素材上で上記組成物を硬化する請求項２９記載の方法。
【請求項３１】
重量％において、
約０．１％〜約１５．０％の定着剤、
約０．１％〜約１０．０％のイオン化特性をもつ酸または酸塩、
約０．１％〜約８．０％の定着触媒、
約０．１％〜約８．０％のポリオレフィン、
約０．１％〜約８．０％のアミノ官能性シリコーン、
約０．０１％〜約４．０％の湿潤剤、および
残部担体からなることを特徴とする生地処理組成物。
【請求項３２】
上記定着剤については、尿素、ジメチロールジヒドロキシエチレン尿素、ジメチルウリアグリオキサルおよびこれらの混合物から選択し、上記酸または酸塩については、スルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、マレイン酸やアクリル酸またはこれらのナトリウム塩を含有する重合体および共重合体およびこれらの混合物からなる群から選択し、そして上記ポリオレフィンについては、ポリエチレン、ポリプロピレンおよびこれらの混合物からなる群から選択する請求項３１記載の組成物。
【請求項３３】
上記定着触媒については、マグネシウム塩、塩化マグネシウム、クエン酸で活性化した塩化マグネシウム、燐酸の塩およびこれらの混合物から選択する請求項３１記載の組成物。
【請求項３４】
上記アミノ官能性シランについては、アミノ基を含有する各種シリコーンポリマーおよびこれらの混合物からなる群から選択する請求項３１記載の組成物。
【請求項３５】
上記湿潤剤については、ノニオン系表面活性剤、アニオン系表面活性剤およびこれらの混合物から選択する請求項３１の組成物。
【請求項３６】
さらに、約０．１％〜約５．０％のポリエステル/ポリエチレングリコールのブロック化共重合体を含む請求項３１記載の組成物。
【請求項３７】
重量％において、
約２．０％〜約８．０％の定着剤、
約１．０％〜約５．０％のイオン化特性をもつ酸または酸塩、
約１．０％〜約４．０％の定着触媒、
約０．２％〜約４．０％のポリオレフィン、
約０．２％〜約４．０％のアミノ官能性シリコーン、
約０．１％〜約２．０％の湿潤剤、および
残部担体からなることを特徴とする生地処理組成物。
【請求項３８】
上記定着剤については、尿素、ジメチロールジヒドロキシエチレン尿素、ジメチルウリアグリオキサルおよびこれらの混合物から選択し、上記酸または酸塩については、スルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、マレイン酸やアクリル酸またはこれらのナトリウム塩を含有する重合体および共重合体およびこれらの混合物からなる群から選択し、そして上記ポリオレフィンについては、ポリエチレン、ポリプロピレンおよびこれらの混合物からなる群から選択することを特徴とする請求項３７記載の組成物。
【請求項３９】
上記定着触媒については、マグネシウム塩、塩化マグネシウム、クエン酸で活性化した塩化マグネシウム、燐酸の塩およびこれらの混合物から選択する請求項３７記載の組成物。
【請求項４０】
上記アミノ官能性シリコーンについては、アミノ基を含有する各種シリコーンポリマーおよびこれらの混合物からなる群から選択する請求項３７記載の組成物。
【請求項４１】
上記湿潤剤については、ノニオン系表面活性剤、アニオン系表面活性剤およびこれらの混合物から選択する請求項３７記載の組成物。
【請求項４２】
さらに、約０．１％〜約５．０％のポリエステル/ポリエチレングリコールのブロック化共重合体を含む請求項３７記載の組成物。
【請求項４３】
重量％において、
約０．１％〜約１５．０％の定着剤、
約０．１％〜約１０．０％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、
約０．１％〜約８．０％の定着触媒、
約０．１％〜約８．０％のポリオレフィン、
約０．１％〜約８．０％のアミノ官能性シリコーン、
約０．０１％〜約４．０％の湿潤剤、および
残部担体からなる組成物で処理した生地素材からなることを特徴とする高機能生地。
【請求項４４】
上記生地素材が繊維素系素材である請求項４３記載の高機能生地。
【請求項４５】
上記生地素材が天然繊維素系繊維である請求項４３記載の高機能生地。
【請求項４６】
上記繊維素系素材については、綿、レーヨン、リネンおよび他の靭皮繊維からなる群から選択する請求項４４記載の高機能生地。
【請求項４７】
上記生地素材が、繊維素系繊維と合成繊維との配合物である請求項４３記載の高機能生地。
【請求項４８】
さらに、上記組成物が約０．１％〜約５．０％のポリエステル/ポリエチレングリコールのブロック化共重合体を含む請求項４３記載の高機能生地。
【請求項４９】
重量％において、
約２．０％〜約８．０％の定着剤、
約１．０％〜約５．０％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、
約１．０％〜約４．０％の定着触媒、
約０．２％〜約４．０％のポリオレフィン、
約０．２％〜約４．０％のアミノ官能性シリコーン、
約０．１％〜約２．０％の湿潤剤、および
残部担体からなる組成物で処理した生地素材からなることを特徴とする高機能生地。
【請求項５０】
上記生地素材が、繊維素系素材である請求項４９記載の高機能生地。
【請求項５１】
上記生地素材が、天然繊維素系繊維である請求項４９記載の高機能生地。
【請求項５２】
上記繊維素系素材については、綿、レーヨン、リネンおよび他の靭皮繊維からなる群から選択する請求項５０記載の高機能生地。
【請求項５３】
上記生地素材が、繊維素系繊維と合成繊維との混合物である請求項４９記載の高機能生地。
【請求項５４】
さらに、フィルター素材の層を含む請求項５３記載の高機能生地。
【請求項５５】
さらに、活性炭素を含有するフィルター素材の層を含む請求項５３記載の高機能生地。
【請求項５６】
さらに、約０．１％〜約５．０％のポリエステル/ポリエチレングリコールのブロック化共重合体を含む請求項４９記載の高機能生地。
【請求項５７】
重量％において、
約０．１％〜約１５．０％の定着剤、
約０．１％〜約１０．０％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、
約０．１％〜約８．０％の定着触媒、
約０．１％〜約８．０％のポリオレフィン、
約０．１％〜約８．０％のアミノ官能性シリコーン、
約０．０１％〜約４．０％の湿潤剤、および
残部担体からなる組成物で生地素材を処理することからなることを特徴とする高機能生地の製造方法。
【請求項５８】
上記処理工程で、上記組成物で上記生地素材を処理し、上記組成物を乾燥し、上記生地素材上で上記組成物を硬化する請求項５７記載の方法。
【請求項５９】
さらに、約０．１％〜約５．０％のポリエステル/ポリエチレングリコールのブロック化共重合体を添加配合する請求項５７記載の製造方法。
【請求項６０】
約２．０％〜約８．０％の定着剤、
約１．０％〜約５．０％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、
約１．０％〜約４．０％の定着触媒、
約０．２％〜約４．０％のポリオレフィン、
約０．２％〜約４．０％のアミノ官能性シリコーン、
約０．１％〜約２．０％の湿潤剤、および
残部担体からなる組成物で生地素材を処理することからなることを特徴とする高機能生地の製造方法。
【請求項６１】
上記処理工程で、上記組成物で上記生地素材を処理し、上記組成物を乾燥し、上記生地素材上で上記組成物を硬化する請求項６０記載の方法。
【請求項６２】
さらに、約０．１％〜約５．０％のポリエステル/ポリエチレングリコールのブロック化共重合体を添加配合する請求項６０記載の製造方法。
【発明の詳細な説明】
【技術分野】
【０００１】
本願は、２００４年１０月８日に出願された米国仮特許出願第６０/６１６，９９９の優先権を主張する出願である。
本発明は全体として衣類分野、具体的には、衣服類、および衣服類、外科手術用マスク、包帯およびテープなどの生地、これら生地および製品を処理する組成物に関する。本発明の組成物は、シーツ、枕カバー、ベッドカバーや一般カバー類などの医療用ラップ類や家庭用生地類の処理にも有効である。
【背景技術】
【０００２】
本発明は、シャツ、パンツ、靴下、下着、セーター、コート、ミトンなどの手袋、靴、帽子類などの生地や衣類に関する。また、医療分野で使用される外科手術用マスク、包帯、テープにも関する。本発明の生地で構成した衣類、包帯、ラップ類および／またはテープを身につけたものは、血流における酸素レベル、循環器および筋肉回復、静的持続力、動的持続力、運動能力、速度、すばやさ、反応時間が改善する。さらに、本発明の生地を身につけたものは、エンドルフィンが賦活し、重要な免疫ファクターである免疫学的Ａが改善し、抗炎作用が強くなる。本発明の衣類、包帯、ラップ類および／またはテープ類などを身につけると、アスリートは、運動能力が改善し、持続時間が長くなり、筋肉の柔らかさが増し、ウォームアップ時間が短くなり、回復も速い。本発明によるマットレスカバー、シーツ、枕カバーをつけて寝ると、睡眠も深く安眠できるうえに、寝起きの感じもよくなる。
【非特許文献１】Ｔｅｘｔｉｌｅ  Ｃｈｅｍｉｓｔ  ａｎｄ  Ｃｏｌｏｒｉｓｔ、  Ｏｃｔ．１９８９、ｐ．２３  ｂｙ  Ｄａｖｉｄ  Ｍ．  Ｌｅｗｉｓ  ａｎｄ  Ｘｉａｏｐｉｎｇ  Ｌｅｉ
【非特許文献２】Ｊｏｕｒｎａｌ  ｏｆ  Ｃｏａｔｅｄ  Ｆａｂｒｉｃｓ、  Ｖｏｌ．１８，  Ａｐｒｉｌ  １９８９，  ｐ．２３４  ｂｙ  Ｒ．Ｊ．Ｈａｒｐｅｒ、  Ｊｒ．
【非特許文献３】Ｊｏｕｒｎａｌ  ｏｆ  Ｃｏａｔｅｄ  Ｆａｂｒｉｃｓ、  Ｖｏｌ．  １７．Ｊａｎ．１９８８，ｐ．１９７  ｂｙ  Ｒ．Ｊ．Ｈａｒｐｅｒ、  Ｊｒ．ａｎｄ  Ａ．Ｈ．Ｌａｍｂｅｒｔ
【発明の開示】
【発明が解決しようとする課題】
【０００３】
本発明の目的は、生地を処理する組成物を提供することである。本発明組成物は、約０．１重量％〜約１０．０重量％の架橋剤、約０．１重量％〜約５．０重量％のポリオレフィン、約０．１重量％〜約０．５重量％の湿潤剤、約０．０重量％〜約８．０重量％のアミノ官能性シリコーン、約０．０重量％〜約６．０重量％のイオン化剤、約０．０重量％〜約２．０重量％の触媒からなり、残部は担体からなる。組成物ｐＨは約２．０〜約４．０で、組成物中に少なくともアミノ官能性シリコーンおよび／またはイオン化剤を配合する。これは、生地に所望のイオン化効果を与えるために必要である。
【課題を解決するための手段】
【０００４】
より具体的には、架橋剤については、ポリカルボン酸、低分子量ポリマレイン酸、マレイン酸と他の単量体との共重合体、クエン酸、ブタンテトラカルボン酸およびこれらの混合物からなる群から選択し、そしてポリオレフィンについては、ポリエチレン、ポリプロピレンおよびこれらの混合物からなる群から選択する。
【０００５】
アミノ官能性シリコーンについてはイオン化されており、アミン基を含むシリコーンポリマーおよび混合物からなる群から選択する。触媒については、次亜燐酸ナトリウム、燐酸ナトリウム、水酸化ナトリウム、炭酸ナトリウムおよびこれらの混合物からなる群から選択する。イオン化剤については、塩化コリン、他の反応性四級化合物およびこれらの混合物からなる群から選択する。
【０００６】
湿潤剤については、ノニオン系表面活性剤、アニオン系表面活性剤およびこれらの混合物からなる群から選択する。担体については、水、空気、アルコール、他の水溶性化合物およびこれらの（水を含む、あるいは含まない）混合物から選択する。
【０００７】
本発明の別な態様では、生地処理用組成物は、約１．０重量％〜約４．０重量％の架橋剤、約０．２重量％〜約４．０重量％のアミノ官能シリコーン、約０重量％〜約３．０重量％のポリオレフィン、約０．１重量％〜約０．５重量％の湿潤剤、約１．０重量％〜約６．０重量％のイオン化剤、約０．５重量％〜約２．０重量％の触媒からなり、残部は担体からなる。組成物ｐＨは約２．６〜約４．０である。
本発明のさらに別な態様は、高機能生地に関する。この高機能生地は、上記組成物で処理した生地素材からなる。この生地素材としては、ナイロン、ポリエステル、エラストマー、アクリルおよびこれらの混合物などの非繊維素系合成素材、綿、ケナフ、麻、ウール、絹、革などの天然繊維素材およびこれらの混合物、天然繊維配合物並びに非繊維素系合成素材を使用することができる。
【０００８】
さらに、本発明は、高機能生地の製造方法にも関する。この方法では、上記組成物で生地素材を処理する。
【０００９】
本発明のさらに別な態様は、生地を処理する組成物が約０．１重量％〜約１５．０重量％の定着剤、約０．１重量％〜約１０．０重量％のイオン化特性をもつ酸または酸塩、約０．１重量％〜約８．０重量％の定着触媒、約０．１重量％〜約８．０重量％のポリオレフィン、約０．１重量％〜約８．０重量％のアミノ官能性シリコーン、約０．０１〜約４．０重量％の湿潤剤からなり、残部は担体からなる。
【００１０】
定着剤については、尿素、ジメチロールジヒドロキシエチレン尿素、ジメチルウリアグリオキサルおよびこれらの混合物から選択し、イオン化特性をもつ酸または酸塩については、スルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、マレイン酸やアクリル酸またはこれらのナトリウム塩を含有する重合体および共重合体およびこれらの混合物からなる群から選択し、ポリオレフィンについては、ポリエチレン、ポリプロピレンおよびこれらの混合物からなる群から選択する。また、定着触媒については、マグネシウム塩、塩化マグネシウム、クエン酸で活性化した塩化マグネシウム、燐酸の塩およびこれらの混合物から選択する。
【００１１】
アミノ官能性シリコーンについては、アミノ基を含有する各種シリコーンポリマーおよびこれらの混合物からなる群から選択し、そして湿潤剤については、ノニオン系表面活性剤、アニオン系表面活性剤およびこれらの混合物から選択する。
【００１２】
本発明組成物は、約０．１％〜約５．０％のポリエステル/ポリエチレングリコールのブロック化共重合体を含んでいてもよい。
【００１３】
本発明のさらに別な生地処理組成物は、約２．０重量％〜約８．０重量％の定着剤、約１．０重量％〜約５．０重量％のイオン化特性をもつ酸または酸塩、約１．０重量％〜約４．０重量％の定着触媒、約０．２重量％〜約４．０重量％のポリオレフィン、約０．２重量％〜約４．０重量％のアミノ官能性シリコーン、約０．１〜約２．０重量％の湿潤剤からなり、残部は担体からなる。この組成物は、約０．１％〜約５．０％のポリエステル/ポリエチレングリコールのブロック化共重合体を含んでいてもよい。
本発明のさらに別な高機能生地は、約０．１重量％〜約１５．０重量％の定着剤、約０．１重量％〜約１０．０重量％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、約０．１重量％〜約８．０重量％の定着触媒、約０．１重量％〜約８．０重量％のポリオレフィン、約０．１重量％〜約８．０重量％のアミノ官能性シリコーン、約０．０１重量％〜約４．０重量％の湿潤剤からなり、残部は担体からなる組成物で処理した生地素材からなる。生地素材としては、綿、レーヨン、リネンおよび他の靭皮繊維およびこれらの混合物を使用することができる。ポリエステル繊維などの合成繊維が存在する場合には、組成物は、約０．１％〜約５．０％のポリエステル/ポリエチレングリコールのブロック化共重合体を含んでいてもよい。
【００１４】
また、本発明は、約０．１重量％〜約１５．０重量％の定着剤、約０．１重量％〜約１０．０重量％のスルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、およびマレイン酸、アクリル酸およびこれらのナトリウム塩を含有する重合体および共重合体およびこれらの混合物から選択されるイオン化特性をもつ酸または酸塩、約０．１重量％〜約８．０重量％の定着触媒、約０．１重量％〜約８．０重量％のポリオレフィン、約０．１重量％〜約８．０重量％のアミノ官能性シリコーン、約０．０１重量％〜約４．０重量％の湿潤剤からなり、残部は担体からなる組成物で処理した生地素材からなる組成物で生地素材を処理することからなる高機能生地の製造方法に関する。
【発明を実施するための最良の形態】
【００１５】
以下、本発明のいくつかの好適な実施態様を示すが、いずれも本発明を実施するために最良の態様を例示するもので、本発明を制限するものではない。本発明はこれら以外の実施態様で実施することができ、またその細部もいずれも本発明から逸脱しなくても各種の態様で実施可能である。すなわち、添付図面および記載はいずれも例示であり、発明を制限するものではない。
【００１６】
本発明によれば、繊維生地を適当な組成物で処理することによってこの繊維生地にイオン化処理を持続的に付与することができる。生地にイオン化基を付与するために利用する具体的な化学的作用は、具体的に使用する繊維および処理生地製品から期待される物理的化学的特性のバランスに依存するものである。本発明の目的は、着用者の心理的機能、運動上の機能を強化するか、あるいは着用者により大きな安眠を与えるように機能するイオン化処理を提供することである。
【００１７】
本発明の一つの組成物の具体例は、約０．１重量％〜約１０．０重量％の架橋剤、約０．１重量％〜約５．０重量％のポリオレフィン、約０．１重量％〜約０．５重量％の湿潤剤、約０．０重量％〜約８．０重量％のアミノ官能性シリコーン、約０．０重量％〜約６．０重量％のイオン化剤、約０．０重量％〜約２．０重量％の触媒からなり、残部は担体からなる。組成物ｐＨは約２．０〜約４．０である。
【００１８】
本発明のより具体的な組成物は、約１．０重量％〜約４．０重量％の架橋剤、約０重量％〜約３．０重量％のポリオレフィン、約０．１重量％〜約０．５重量％の湿潤剤、約１．０〜約６．０重量％のイオン化剤、約０．５〜約２．０重量％の触媒、約０．２〜約４．０重量％のアミノ官能性シリコーンからなり、残部が担体からなる。組成物ｐＨは約２．６〜約４．０の範囲である。ポリオレフィンは具体的にはポリエチレンおよび／またはポリプロピレンである。アミノ官能性シリコーンは柔軟材として機能するとともに、イオン化作用を発揮するもので、代表例をあげれば、綿や綿配合生地を処理するさいに、組成物に添加配合されるものである。なお、合成物を処理するさいには、このアミノ官能性シリコーンは必ずしも必要ない。
【００１９】
架橋剤は、イオン化剤を被処理生地に結合するために使用できるものならば実質的に任意のものを使用することができる。架橋剤については、制限する意図はないが、例示すればポリカルボン酸、低分子量ポリマレイン酸、マレイン酸と他の単量体との共重合体、クエン酸、ブタンテトラカルボン酸およびこれらの混合物がある。他の使用可能な架橋剤には、多官能性ブロック化イソシアネートおよび多官能性エポキシドがある。
【００２０】
アミノ官能性シリコーンの場合、イオン化可能なシリコーンでなければならず、例えばアミン基を含有する各種シリコーンポリマーからなる群から選択すればよい。アミン基としては、第１アミン基、第２アミン基、第３アミン基、第４アミン基およびこれらの混合物がある。本発明組成物に使用するのに好適な触媒は、次亜燐酸ナトリウム、燐酸ナトリウム、水酸化ナトリウム、炭酸ナトリウムおよびこれらの混合物である。また、本発明組成物に好適なイオン化剤、即ち表面処理剤は、限定する意図はないが、例示すれば、塩化コリンやその他の反応性第４化合物（例えば（若干の酸性条件下にある）塩化グリジジル−トリメチルアンモニウム、キトサンおよびＴｅｘｔｉｌｅ  Ｃｈｅｍｉｓｔ  ａｎｄ  Ｃｏｌｏｒｉｓｔ、  Ｏｃｔ．１９８９、ｐ．２３  ｂｙ  Ｄａｖｉｄ  Ｍ．  Ｌｅｗｉｓ  ａｎｄ  Ｘｉａｏｐｉｎｇ  Ｌｅｉ；Ｊｏｕｒｎａｌ  ｏｆ  Ｃｏａｔｅｄ  Ｆａｂｒｉｃｓ、  Ｖｏｌ．１８，  Ａｐｒｉｌ  １９８９，  ｐ．２３４  ｂｙ  Ｒ．Ｊ．Ｈａｒｐｅｒ、  Ｊｒ．；Ｊｏｕｒｎａｌ  ｏｆ  Ｃｏａｔｅｄ  Ｆａｂｒｉｃｓ、  Ｖｏｌ．  １７．Ｊａｎ．１９８８，ｐ．１９７  ｂｙ  Ｒ．Ｊ．Ｈａｒｐｅｒ、  Ｊｒ．ａｎｄ  Ａ．Ｈ．Ｌａｍｂｅｒｔに記載されている表面処理剤）およびこれらの混合物である。本発明に有用な湿潤剤は、限定する意図はないが、例示すれば、ノニオン系表面活性剤、アニオン系表面活性剤およびこれら混合物である。通常、担体は水であるが、他の担体、例えば空気、アルコール、他の水溶性化合物および水を含む、あるいは水を含まないこれらの混合物も使用可能である。
【００２１】
本発明組成物は、ウール、絹、再生繊維素、非繊維素系繊維およびポリエステル、ナイロン、エラストマー、アクリルなどの合成繊維、およびこれらの混合物（ただし、繊維素系繊維は配合されていてもよく、あるいは配合されていなくてもよい）に特に有効である。
【００２２】
生地を本発明組成物で処理するさい、処理手段としては、ブロッティング、噴霧、ソーキング、発泡その他の手段を使用することができる。処理後、組成物を乾燥、硬化する。湿式含侵率は、生地や望む処理レベルにもよるが、１０〜１２０％であればよい。乾燥後の硬化温度は、硬化に許されている時間に応じて設定すればよい。条件は、例えば、３８０°Ｆで１０秒間〜２８０°Ｆで２０分間の間で適宜設定することができる。塩化コリンなどのカチオン系化合物を生地に定着するのに有効なのは、架橋剤である。この反応がポリエチレンやポリプロピレンなどの酸化ポリオレフィンおよびアミノ官能性シリコーンと結合し、ウールや合成繊維の望ましいイオン特性を実現するさいに有効に作用するものである。
【００２３】
本発明組成物の第２実施態様の場合、全体として、約０．１重量％〜約１５．０重量％の定着剤、約０．１重量％〜約１０．０重量％の酸または酸塩、約０．１重量％〜約８．０重量％の定着触媒、約０．１重量％〜約８．０重量％のポリオレフィン、約０．１重量％〜約８．０重量％のアミノ官能性シリコーン、約０．０１重量％〜約４．０重量％の湿潤剤からなり、残部は担体である。より具体的な組成物の第２実施態様の場合、約２．０重量％〜約８．０重量％の定着剤、約１．０重量％〜約５．０重量％の酸または酸塩、約１．０重量％〜約４．０重量％の定着触媒、約０．２重量％〜約４．０重量％のポリオレフィン、約０．２重量％〜約４．０重量％のアミノ官能性シリコーン、約０．１重量％〜約２．０重量％の湿潤剤からなり、残部は担体である。
【００２４】
本発明組成物の第２実施態様の場合、定着剤が、サルファミン塩を定着し、イオン化作用を被処理生地に与える。特に生地が繊維素系繊維を含有する場合に有効である。さらに、定着剤には、イオン化作用を与える作用もある。例えば、マレイン酸とアクリル酸との共重合体などのマレイン酸を含む重合体は、それ自体が繊維素系繊維または合成繊維に定着し、イオン化特性を発揮することができる。定着剤については、尿素、ジメチロールジヒドロキシエチレン尿素、ジメチルウリアグリオキサルおよびこれらの混合物から選択する。酸または酸塩はイオン化特性を付与し、ｐＨを調節する作用をもつ。酸または酸塩については、例えば、スルファミン酸、スルファミン酸塩、スルファミン酸アンモニウム、スルファミン酸ナトリウム、スルファミン酸マグネシウム、燐酸、燐酸のナトリウム塩、ポリカルボン酸、クエン酸、ブタンテトラカルボン酸、マレイン酸やアクリル酸またはこれらのナトリウム塩を含有する重合体および共重合体およびこれらの混合物からなる群から選択する。ポリオレフィンは、柔軟剤および／または縫製潤滑剤として作用する。ポリオレフィンの代表例は、ポリエチレンおよび／またはポリプロピレンである。すぐれた吸い上げ特性が必要な用途では、柔軟剤は低レベル（約０．５％）で使用する必要がある。
【００２５】
定着剤としては、例えば、マグネシウム塩を使用することができ、塩化マグネシウムおよびクエン酸で活性化した塩化マグネシウムからなる群から選択すればよい。重合体を含むマレイン酸の定着に有効な触媒については、燐酸の塩を２．６〜４．０ｐＨで使用すればよい。アミノ官能性シリコーンはイオン化可能で、被処理生地にイオン化特性を付与できる。アミノ官能性シリコーンについては、例えば、アミン基を含有する各種シリコーンのポリマーからなる群から選択すればよい。アミン基としては、第１アミン基、第２アミン基、第３アミン基または第４アミン基を使用することができ、これらの混合物であってもよい。
【００２６】
湿潤剤は、ノニオン系表面活性剤、アニオン系表面活性剤、およびこれらの混合物から選択すればよい。通常は、湿潤剤として、分子の親油性部の炭素原子数が１２〜１８のノニオン系表面活性剤を使用する。分子の親水性部では、エチレンオキシド反応セグメント数は通常５〜１０である。表面処理溶液との相溶性が必要な場合には、アニオン系表面活性剤を使用する。通常、担体は水であるが、他の担体、例えば空気、アルコール、他の水溶性化合物および水を含む、あるいは水を含まないこれらの混合物も使用可能である。
【００２７】
合成繊維、特にポリエステル製の生地を処理する場合には、組成物にポリエステル/ポリエチレングリコールのブロック化共重合体（例えば、ノースカロライナ州ハイポイントのＰｉｅｄｍｏｎｔ  Ｃｈｅｍｉｃａｌ社の製品）を有効量配合すればよい。このブロック化共重合体は、生地のポリエステル繊維を親水化し、これによってこれら繊維のイオン化特性をもつ酸/酸塩との結合を改善する作用をもつ。
【００２８】
本発明組成物の第２実施態様は、第１実施態様と同様にして素材に適用すればよい。乾燥および硬化処理についても同様に行えばよい。
【００２９】
本発明の高機能生地の３つの考えられる実施態様を図１〜３に示す。なお、いうまでもなく、これら３つの異なる実施態様は例示のみを意図し、発明をこれらに制限する意図はない。
【００３０】
図１に示す第１実施態様の場合、生地１０は以上説明してきた組成物のうちの一種で処理した素材１２の単層からなる。生地素材としては、繊維素系素材、非繊維素系素材、およびこれらの配合物を使用することができる。本発明組成物で処理する生地素材には、制限する意図はないが、例示すれば、綿、リネン、レーヨン、ポリエステル、ナイロン、エラストマー、アクリル、ウール、絹、およびこれらの配合物または混合物がある。
【００３１】
本発明の高機能生地１０の別な実施態様を図２に示す。この実施態様の場合、生地１０は、以上説明してきた組成物で処理し、イオン化特性を付与した素材層１４とフィルター素材の第２層１６からなる。このフィルター素材は、例えば、木炭、活性炭、クロロフィル、焼付ソーダ、活性化アルミナ、ソーダライム、ゼオライト、酸化カルシウム、過マンガン酸カリウムなどの公知フィルター材質で処理した生地からなる。一つの考えられる実施態様では、第２層１６を、ポリフィルムで活性炭をカプセル化した生地素材からなる。このようなフィルター層１６の場合、体臭の環境への放出を抑え、水分の管理に役立ち、また着用被覆された皮膚を環境の有害な化学物質から保護するなど各種機能がある。
【００３２】
本発明の高機能生地１０の第３実施態様を図３に示す。この態様の場合、高機能生地１０は３つの単独層から構成する。外側の２層１８、２０は、綿、レーヨン、リネンおよびこれらの混合物などの繊維素素材、ナイロン、ポリエステル、エラストマー、アクリル、これら２種以上の混合物または配合物などの非繊維素系合成素材、あるいは絹、ウール、カラムシ、ジュートやこれら配合物などの天然繊維素材から構成する。これら外側層１８、２０の一方または両方を本発明の高機能組成物で処理すると、イオン化効果を実現することができる。フィルター素材からなる第３の層２２の場合は、最初の２つの層１８、２０との間に設けることができる。層１６の場合と同様に、フィルター素材で処理した生地素材で、第３層２２を構成することができる。
【００３３】
図４に医療用マスク５０を示す。この医療用マスク５０はマスク本体５２およびタイ・ストラップ５４で構成する。少なくともマスク本体５２を図１〜３のいずれかに図示した本発明イオン化処理生地で構成する。
【００３４】
図５に医療用テープ６０を示す。この医療用マスク６０は、接着剤６４を一面６６に塗布した生地ストリップ６２で構成する。生地ストリップ６２については、図１〜３のいずれかに示す本発明のイオン化処理生地で構成する。
【００３５】
図１〜３のいずれかに図示した本発明の高機能生地を使用した場合、ほぼすべて種類の衣類、医療用被覆材、手術用マスク、包帯、医療用テープやシーツ、枕カバー、ベッドカバー、掛け布などの家庭用用品を構成することができる。例えば、本発明の高機能生地を利用すると、靴、靴下、パンツ、ショーツ、下着、シャツ、セーター、スカーフ、手袋、ミトン、帽子などを構成することができる。図１〜３に示す高機能生地はいずれも着用者に各種の有利な生理学的作用を与えるイオン化特性を有する。図２および図３に示す実施態様の場合、さらにフィルター層１６、２２を使用して構成しているため、体臭を減らし、水分を管理することができる上に、着用被覆された皮膚の孔を環境中の有害な気体状物質から保護することができる。このように、従来にない、ユニークな多重作用を着用者に与えるものである。
【００３６】
衣類を構成するために使用する生地素材の繊維にイオン化特性を与えるためには、多くの方法を利用することができる。化学作用は、繊維および固定化すべき具体的な化学作用基に依存するものである。予測できるように、繊維素系繊維の場合、応答作用は非繊維素系合成繊維とは異なるものである。さらに、表面処理は、衣類に望まれる物性の最終バランスにも依存する。
【００３７】
綿、レーヨン、リネンなどの繊維素系繊維の場合には、数多くの方法によってイオン基を定着することができる。これら方法の具体例を例示すれば、（１）クロロ酢酸のナトリウム塩および水酸化ナトリウムを利用する部分カルボキシメチル化、（２）適当な触媒、pＨおよび熱を併用する反応性ポリカルボン酸、（３）燐酸アンモニウムおよび尿素を利用するホスホリル化、（４）スルファミン酸の適当な塩を利用する硫酸化、（５）反応性染料および無色反応性染料の定着、（６）エポキシ官能性カチオン系化合物の定着、および（７）カルボキシメチルセルロース、スルホン化フェノール/ホルムアルデヒドポリマー、カルボキシ化アクリルポリマー、部分酸化ポリエチレンおよびアミノ官能性シリコーンなどのイオンポリマーの定着などがある。
【００３８】
ポリエステルやナイロンなどの非繊維素系合成繊維の場合、反応性は繊維素系繊維ほど高くない。これら非繊維素系合成繊維の場合には、反応性基の定着は表面で多くなければならない。塩化コリンなどのカチオン系化合物の定着には、反応性ポリカルボン酸化合物が有効であることがわかっている。また、この反応に酸化ポリエチレンおよびアミノ官能性シリコーンを併用すると、合成繊維に望ましいイオン特性を実現するさいに有効であることもわかっている。
【００３９】
イオン化性表面処理の存在および持続性については、いくつかの方法によって決定することができる。イオン化性表面処理に硫酸などの硫黄化合物を利用する場合、硫黄の存在量の元素分析を利用すればよい。手軽な方法としては、メチレンブルーなどのカチオン系染料を使用する染色を行う方法がある。この場合、カチオン系染料はアニオン系硫酸塩基に結びつく。青色の存在および強さが、硫酸塩基の反応量を示す。この試験方法は、白色生地の場合にベストな方法である。第２の方法は、生地の電気抵抗を測定する方法である。イオン化性表面処理によって、電気抵抗は減少し、生地表面に付与された電荷が減少するまでの時間もまた減少する。各種のイオン化性表面処理に応じて、電気抵抗は変化する。
【００４０】
以下、本発明を実施例によって説明するが、本発明はこれら実施例によって制限される発明ではない。
【実施例１】
【００４１】
実施例１
繊維素含有生地の表面処理
表面処理浴の重量％
水                                                                      ８４．５
湿潤剤（汎用名）                                                          ０．２
Ｕｌｔｒａｓｏｆｔ  ＮＰＥ４０（ＭＦＧ社製の酸化ポリエチレン柔軟剤）      １．０
Ｓｉｌ  Ｆｉｎ  ＷＨＰ（Ｂｏｅｈｍｅ  Ｆｉｌａｔｅｘ  社製アミノ官能性シリコーン）                                                                        １．０
Ｓｕｐｅｒｃｏｔｔｏｎ  １０２（Ｂａｙｅｒ社を前身とするＬａｎｘｅｓｓ社製の有標製品であるスルファミン酸製品）                                          １３．３
この表面処理剤を繊維素含有生地にパジング処理し、これをワンパス、３４０°Ｆ、１分間に１６ヤードで乾燥、効果処理した。
【実施例２】
【００４２】
実施例２
非繊維素含有合成生地の表面処理
表面処理浴の重量％
水                                                                      ７０．４
Ｃｒｏｓｓｌｉｎｋ  ＲＢ１０５（Ｂｉｏｌａｂ社製の反応性ポリカルボン酸）  ８．０
Ｃｒｏｓｓｌｉｎｋ  ＷＣ２０５（Ｂｉｏｌａｂ社製の亜燐酸ナトリウム）      ４．０
塩化コリン（ＢＣＰ社製の７０％活性製品）                                  ３．６
苛性ソーダ（５０％水酸化ナトリウム）                                      ０．８
水                                                                      １０．０
Ｕｌｔｒａｓｏｆｔ  ＮＰＥ４０（ＭＦＧ社製の酸化ポリエチレン柔軟剤）      １．５
Ｓｉｌ  Ｆｉｎ  ＷＨＰ（Ｂｏｅｈｍｅ  Ｆｉｌａｔｅｘ社製アミノ官能性シリコーン）                                                                          １．５
湿潤剤（汎用名）                                                          ０．２
Ｕｌｔｒａｓｏｆｔ  ＮＰＥ４０、Ｓｉｌ  Ｆｉｎ  ＷＨＰ、湿潤剤および１０％水を混合し、混合物を他の成分に記載した順で撹拌しながらゆっくりと添加した。生地をパジング処理し、３８０°Ｆに設定した熱処理条件で４８秒間乾燥した。
【実施例３】
【００４３】
実施例３
燐酸二水素アンモニウム、尿素、アンモニアおよび湿潤剤を１４．７５オンスの白色１００％綿の漂白綾織生地にパジング処理した。湿式含浸率は６６％に設定した。なお、処理浴重量に基づく配合組成は次の通りであった。
尿素                        ３％
燐酸二水素アンモニウム      ３％
Ｗｅｔ  Ａｉｄ  ＮＲＷ      ０．１％
アンモニア、２７％          ０．２％
生地を２５０°Ｆで１０分間乾燥してから、３００°Ｆで１０分間硬化処理した。耐久性を調べるために、ＡＡＴＣＣ試験方法１３５に従って１０回生地を家庭で洗濯してもらった。次に１２０°Ｆで１０分間カチオン系染料である０．５％メチレンブルーを用いて未処理対照品とともに洗濯物を染めてから、１０分間冷水で濯いで、綿生地に付与されている相対的なアニオン性度を調べた。
表面処理し、次に洗濯した生地は色合いが深いネービーブルーであったが、未処理対照品の場合はごく薄いブルーであった。本実施例では、生地にイオン化作用を与えたのは燐酸二水素アンモニウムである。
【実施例４】
【００４４】
実施例４
白色１００％の綿シャツ生地にスルファミン酸アンモニウム、グリコール化ジメチロールジヒドロキシジエチレン尿素樹脂、クエン酸を含有する塩化マグネシウム触媒、湿潤剤、ポリエチレン柔軟剤およびアミノ官能性シリコーン柔軟剤をパジング処理した。湿式含浸率は６１％に設定した。なお、処理浴重量に基づく配合組成は次の通りであった。
スルファミン酸アンモニウム、４７％    １０％
Ｐｅｒｍａｆｒｅｓｈ  ＴＧ            １０％
Ｃａｔａｌｙｓｔ  ５３１                ３％
Ｗｅｔ  Ａｉｒ  ＮＲＷ                  ０．２％
Ｕｌｔｒａｓｏｆｔ  ＮＰＥ−４０        １％
Ｓｉｌ−Ｆｉｎ  ＷＨＰ                  １％
生地を２５０°Ｆで１０分間乾燥してから、３４０°Ｆで２分間硬化処理した。耐久性を調べるために、ＡＡＴＣＣ試験方法１３５に従って１０回生地を家庭で洗濯してもらった。次に１２０°Ｆで１０分間カチオン系染料である０．５％メチレンブルーを用いて未処理対照品とともに洗濯物を染めてから、１０分間冷水で濯いで、綿生地に付与されている相対的なアニオン性度を調べた。
表面処理し、次に洗濯した生地は色合いが深いネービーブルーであったが、未処理対照品の場合はごく薄いブルーであった。本実施例では、生地にイオン化作用を与えたのはスルファミン酸アンモニウムである。
【００４５】
導電性を調べるために、１０回洗濯した表面処理生地片および未処理対照品の電荷消散についてＲｏｔｈｓｃｈｉｌｄ  Ｓｔａｔｉｃ  Ｖｏｌｔｍｅｔｅｒにより求めた。結果を次の通りであった。
サンプル        極間における生地全体の１００ボルト電荷の半分が消散するまでの秒数
未処理対照品                        １８秒間
表面処理生地                          ２秒間
【００４６】
樹脂架橋が発生したどうかを説明するために、表面処理生地片および未処理生地片の収縮率を比較した。
サンプル              １時間後の収縮率％    １０時間後の収縮率％
未処理対照品                ３．６                  ５．２
表面処理生地                ２．５                  ３．４
また、たて方向引っ張り強さおよびたて方向引き裂き強さを比較した。結果を次に示す。
サンプル          引っ張り強さ、ポンド    引き裂き強さ、ポンド
未処理対照品          １１７．８３              ２．８５
表面処理生地            ９６．２６              ３．３３
【実施例５】
【００４７】
実施例５
グリコール化ジメチロールジヒドロキシジエチレン尿素樹脂の代わりに非ホルムアルデヒド系ジメチル尿素/グリオキサル樹脂を使用し、配合組成を以下のようにした以外は、実施例４に従った。
スルファミン酸アンモニウム、４７％    １０％
Ｆｉｘａｐｒｅｔ  ＮＦ                １０％
Ｃａｔａｌｙｓｔ  ５３１                ３％
Ｗｅｔ  Ａｉｒ  ＮＲＷ                  ０．２％
Ｕｌｔｒａｓｏｆｔ  ＮＰＥ−４０        １％
Ｓｉｌ−Ｆｉｎ  ＷＨＰ                  １％
生地を２５０°Ｆで１０分間乾燥してから、３４０°Ｆで２分間硬化処理した。耐久性を調べるために、ＡＡＴＣＣ試験方法１３５に従って１０回生地を家庭で洗濯してもらった。次に１２０°Ｆで１０分間カチオン系染料である０．５％メチレンブルーを用いて未処理対照品とともに洗濯物を染めてから、１０分間冷水で濯いで、綿生地に付与されている相対的なアニオン性度を調べた。
表面処理し、次に洗濯した生地は色合いが深いネービーブルーであったが、未処理対照品の場合はごく薄いブルーであった。本実施例では、生地にイオン化作用を与えたのはスルファミン酸アンモニウムである。
【００４８】
導電性を調べるために、１０回洗濯した表面処理生地片および未処理対照品の電荷消散についてＲｏｔｈｓｃｈｉｌｄ  Ｓｔａｔｉｃ  Ｖｏｌｔｍｅｔｅｒにより求めた。結果を次の通りであった。
サンプル        極間における生地全体の１００ボルト電荷の半分が消散するまでの秒数
未処理対照品                        １８秒間
表面処理生地                          ３秒間
【００４９】
樹脂架橋が発生したどうかを説明するために、表面処理生地片おおよび未処理生地片の収縮率を比較した。
サンプル              １時間後の収縮率％    １０時間後の収縮率％
未処理対照品                ３．６                  ５．２
表面処理生地                ３．０                  ４．２
また、たて方向引っ張り強さおよびたて方向引き裂き強さを比較した。結果を次に示す。
サンプル          引っ張り強さ、ポンド    引き裂き強さ、ポンド
未処理対照品          １１７．８３              ２．８５
表面処理生地          １１０．７９              ２．５０
【実施例６】
【００５０】
実施例６
白色１００％の綿シャツ生地８オンスからなる綾織生地にスルファミン酸ナトリウム、グリコール化ジメチロールジヒドロキシジエチレン尿素樹脂、クエン酸を含有する塩化マグネシウム触媒、湿潤剤、ポリエチレン柔軟剤、アミノ官能性シリコーン柔軟剤、蛍光増白剤および青み剤をパジング処理した。湿式含浸率は６７％に設定した。なお、処理浴重量に基づく配合組成は次の通りであった。
スルファミン酸ナトリウム、５０％        １０％
Ｐｅｒｍａｆｒｅｓｈ  ＴＧ              １０％
Ｃａｔａｌｙｓｔ  ５３１                  ３％
Ｗｅｔ  Ａｉｒ  ＮＲＷ                    ０．２％
Ｕｌｔｒａｓｏｆｔ  ＮＰＥ−４０          １％
Ｓｉｌ−Ｆｉｎ  ＷＨＰ                    １％
Ｕｖｉｔｅｘ  ＲＳＢ                      １％
Ｐａｄ  Ｎ  Ｂｌｕｅ  ２ＧＣ（１ｇ／Ｌ）  ０．５％
Ｐａｄ  Ｎ  Ｖｉｏｌｅｔ  ４Ｂ（１ｇ／Ｌ）０．５％
生地を２５０°Ｆで１０分間乾燥してから、３４０°Ｆで１分間硬化処理した。耐久性を調べるために、ＡＡＴＣＣ試験方法１３５に従って１０回生地を家庭で洗濯してもらった。次に１２０°Ｆで１０分間カチオン系染料である０．５％メチレンブルーを用いて未処理対照品とともに洗濯物を染めてから、１０分間冷水で濯いで、綿生地に付与されている相対的なアニオン性度を調べた。表面処理し、次に洗濯した生地は色合いが深いネービーブルーであったが、未処理対照品の場合はごく薄いブルーであった。本実施例では、生地にイオン化作用を与えたのはスルファミン酸ナトリウムである。
【実施例７】
【００５１】
実施例７
白色１００％の綿シャツ生地８オンスからなる綾織生地にクエン酸、グリコール化ジメチロールジヒドロキシジエチレン尿素樹脂、塩化マグネシウム触媒、湿潤剤、ポリエチレン柔軟剤、アミノ官能性シリコーン柔軟剤、蛍光増白剤および青み剤をパジング処理した。湿式含浸率は６７％に設定した。なお、処理浴重量に基づく配合組成は次の通りであった。
クエン酸                                  ５％
Ｐｅｒｍａｆｒｅｓｈ  ＴＧ              １０％
Ｃａｔａｌｙｓｔ  ＫＲ                    ３％
Ｗｅｔ  Ａｉｒ  ＮＲＷ                    ０．２％
Ｕｌｔｒａｓｏｆｔ  ＮＰＥ−４０          １％
Ｓｉｌ−Ｆｉｎ  ＷＨＰ                    １％
Ｕｖｉｔｅｘ  ＲＳＢ                      １％
Ｐａｄ  Ｎ  Ｂｌｕｅ  ２ＧＣ（１ｇ／Ｌ）  ０．５％
Ｐａｄ  Ｎ  Ｖｉｏｌｅｔ  ４Ｂ（１ｇ／Ｌ）０．５％
生地を２５０°Ｆで１０分間乾燥してから、３４０°Ｆで１分間硬化処理した。耐久性を調べるために、ＡＡＴＣＣ試験方法１３５に従って１０回生地を家庭で洗濯してもらった。次に１２０°Ｆで１０分間カチオン系染料である０．５％メチレンブルーを用いて未処理対照品とともに洗濯物を染めてから、１０分間冷水で濯いで、綿生地に付与されている相対的なアニオン性度を調べた。
表面処理し、次に洗濯した生地は色合いが深いネービーブルーであったが、未処理対照品の場合はごく薄いブルーであった。本実施例では、生地にイオン化作用を与えたのはクエン酸である。
【実施例８】
【００５２】
実施例８
合成繊維のイオン化表面処理組成物または配合物の各成分量は次の通りである。
アニオン系表面活性剤                                        ０．４％
ノニオン系表面活性剤                                        ０．２％
ポリエステル/ポリエチレングリコールブロック化共重合体        ４．０％
マレイン酸/アクリル酸共重合体（燐酸でｐＨを２．８に調節）  １０．０％
残部                      水
同じ配合物は、繊維素含有生地にも適用することができる。ポリエチレンおよびシリコーンなどの他の柔軟剤も添加配合することができる。柔軟性のタイプや量は、所望の水分管理特性に依存するものである。なお、マレイン酸/アクリル酸共重合体の分子量は、機能の最適化の点から少なくとも２０，０００以上である必要がある。
【００５３】
以上説明してきた本発明の好適な実施態様は例示のみを目的としている。即ち、本明細書の記載は発明を制限するものではない。以上の説明に照らして、変更などが可能なことはもちろんである。
【００５４】
実施態様については、発明の原理の最良の説明およびその具体的な応用の説明を与えることによって当業者が本発明を具体的な用途に合うように各種の態様で実施できるようにしたものである。これら各種態様はいずれも公正、法的にかつ等価的に解釈できる範囲に従って解釈した場合に特許請求の範囲によって定める本発明の範囲内にあるものである。このように、添付図面および好適な実施態様は、特許請求の範囲の正常な意味によって制限を受けるものではない。
【図面の簡単な説明】
【００５５】
添付図面は、本明細書の一部を構成し、本発明のいくつかの態様を図示するもので、明細書の記載とともに本発明の原理を説明するのに役立つものである。
【図１】本発明の高機能生地の３つの具体的な実施態様を示す横断面図である。
【図２】本発明の高機能生地の３つの具体的な実施態様を示す横断面図である。
【図３】本発明の高機能生地の３つの具体的な実施態様を示す横断面図である。
【図４】本発明に従って製造した手術用マスクの斜視図である。
【図５】本発明に従って製造した衣料用テープの側面図である。
【符号の説明】
【００５６】
１０：高機能生地、
１２：素材
１４：素材層、
１６：第２層、
１８、２０：外側層、
２２：第３層、
５０：医療用マスク、
５２：マスク本体、
５４：ストラップ、
６０：医療用テープ
６２：生地ストリップ
６４：接着剤。
【図１】
2008516102.tif 000003
【図２】
2008516102.tif 000004
【図３】
2008516102.tif 000005
【図４】
2008516102.tif 000006
【図５】
2008516102.tif 000007
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合したことを特徴とする生地処理組成物。
【請求項２】
上記架橋剤については、ポリカルボン酸、低分子量ポリマレイン酸、マレイン酸と他の単量体との共重合体、クエン酸、ブタンテトラカルボン酸およびこれらの混合物からなる群から選択し、そして上記ポリオレフィンについては、ポリエチレン、ポリプロピレンおよびこれらの混合物からなる群から選択する請求項１の組成物。
【請求項３】
上記アミノ官能性シリコーンがイオン化性で、アミン基をもつシリコーンポリマーおよびこれらの混合物からなる群から選択される請求項１記載の組成物。
【請求項４】
上記触媒については、次亜燐酸ナトリウム、燐酸ナトリウム、水酸化ナトリウム、炭酸ナトリウムおよびこれらの混合物からなる群から選択する請求項１記載の組成物。
【請求項５】
上記イオン化剤については、塩化コリン、他の反応性第四化合物およびこれらの混合物からなる群から選択する請求項１記載の組成物。
【請求項６】
上記湿潤剤については、ノニオン系表面活性剤、アニオン系表面活性剤およびこれらの混合物からなる群から選択する請求項１記載の組成物。
【請求項７】
上記担体については、水、空気、アルコール、他の水溶性化合物およびこれらの（水を含む、あるいは含まない）混合物から選択する請求項１記載の組成物。
【請求項８】
重量％において、
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にあることを特徴とする生地処理組成物。
【請求項９】
上記架橋剤については、ポリカルボン酸、低分子量ポリマレイン酸、マレイン酸と他の単量体との共重合体、クエン酸、ブタンテトラカルボン酸、多官能性ブロック化イソシアネート、多官能性エポキシドおよびこれらの混合物からなる群から選択し、そして上記ポリオレフィンについては、ポリエチレン、ポリプロピレンおよびこれらの混合物からなる群から選択する請求項８記載の組成物。
【請求項１０】
上記アミノ官能性シリコーンがイオン化性で、アミン基をもつ各種シリコーンポリマーおよびこれらの混合物からなる群から選択される請求項８記載の組成物。
【請求項１１】
上記触媒については、次亜燐酸ナトリウム、燐酸ナトリウム、水酸化ナトリウム、炭酸ナトリウムおよびこれらの混合物からなる群から選択する請求項８記載の組成物。
【請求項１２】
上記イオン化剤については、塩化コリン、他の反応性第四化合物およびこれらの混合物からなる群から選択する請求項８記載の組成物。
【請求項１３】
上記湿潤剤については、ノニオン系表面活性剤、アニオン系表面活性剤およびこれらの混合物からなる群から選択する請求項８の組成物。
【請求項１４】
担体については、水、空気、アルコール、他の水溶性化合物およびこれらの（水を含む、あるいは含まない）混合物から選択する請求項８記載の組成物。
【請求項１５】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合した生地処理組成物で処理した生地素材からなることを特徴とする高機能生地。
【請求項１６】
上記生地素材が非繊維素系合成素材である請求項１５記載の高機能生地。
【請求項１７】
上記生地素材については、ナイロン、ポリエステル、エラストマー、アクリルおよびこれらの混合物を含む非繊維素系合成素材からなる群から選択する請求項１５記載の高機能生地。
【請求項１８】
上記生地が、上記非繊維素系合成素材を配合した天然繊維を有する請求項１７記載の高機能生地。
【請求項１９】
重量％において、
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にある生地処理組成物で処理した生地素材からなることを特徴とする高機能生地。
【請求項２０】
上記生地素材が非繊維素系合成素材である請求項１９記載の高機能生地。
【請求項２１】
上記生地素材については、ナイロン、ポリエステル、エラストマー、アクリルおよびこれらの混合物を含む非繊維素系合成素材からなる群から選択する請求項１９記載の高機能生地。
【請求項２２】
上記生地が、上記非繊維素系合成素材を配合した天然繊維を有する請求項２１記載の高機能生地。
【請求項２３】
さらに、フィルター素材の層を含む請求項１５記載の高機能生地。
【請求項２４】
さらに、フィルター素材の層を含む請求項１９記載の高機能生地。
【請求項２５】
さらに、活性炭素を含有するフィルター素材の層を含む請求項１５の高機能生地。
【請求項２６】
さらに、活性炭素を含有するフィルター素材の層を含む請求項１９記載の高機能生地。
【請求項２７】
重量％において、
約０．１％〜約１０．０％の架橋剤、
約０．１％〜約５．０％のポリオレフィン、
約０．１％〜約０．５％の湿潤剤、
約０．０％〜約８．０％のアミノ官能性シリコーン、
約０．０％〜約６．０％のイオン化剤、
約０．０％〜約２．０％の触媒、および
残部担体からなる生地処理組成物であって、
上記組成物のｐＨが約２．０〜約４．０の範囲にあり、上記組成物に少なくとも一部のアミノ官能性シリコーンおよび／またはイオン化剤を配合した生地処理組成物で生地素材を処理することからなることを特徴とする高機能生地の製造方法。
【請求項２８】
上記処理工程で、上記組成物で上記生地素材を処理し、上記組成物を乾燥し、上記生地素材上で上記組成物を硬化する請求項２７記載の方法。
【請求項２９】
重量％において、
約１．０％〜約４．０％の架橋剤、
約０．２％〜約４．０％のアミノ官能性シリコーン、
約０％〜約３．０％のポリオレフィン、
約０．１％〜約０．５％の湿潤剤、
約１．０％〜約６．０％のイオン化剤、
約０．５％〜約２．０％の触媒、および
残部担体からなる生地処理組成物であって、
上記組成物のｐＨが約２．６〜約４．０の範囲にある生地処理組成物で生地素材を処理することからなることを特徴とする高機能生地の製造方法。
【請求項３０】
上記処理工程で、上記組成物で上記生地素材を処理し、上記組成物を乾燥し、上記生地素材上で上記組成物を硬化する請求項２９記載の方法。
【国際調査報告】
2008516102.tif 000008